(57)【要約】  濾材は、複合繊維を有する不織布層と、平均径(dl)１.８μm未満のポリエステル繊維を含むメルトブローン層とを有する。接触圧力０.１バール（１０kPa）のとき、不織布層の厚さは、０.４mm未満である。メルトブローン層のポリエステル繊維の少なくとも２５%の直径(d)は、１μm未満である。【選択図】なし【特許請求の範囲】
【請求項１】
複合繊維を含む不織布層と、平均径(dl)１.８μm未満のポリエステル繊維を含むメルトブローン層とを有し、接触圧力０.１バール（１０kPa）のとき、不織布層の厚さは、０.４mm未満でありかつメルトブローン層のポリエステル繊維の少なくとも２５%の直径(d)が１μm未満であることを特徴とする濾材。
【請求項２】
単位面積当たりの質量６９g/m2〜１８０g/m2、通気度４０l/m2秒〜４００l/m2秒、厚さ０.３２mm〜０.８２mm及び空隙率７０%〜９０%を有する請求項１に記載の濾材。
【請求項３】
不織布層は、スパンボンド層である請求項１に記載の濾材。
【請求項４】
不織布層は、単位面積当たりの質量６０g/m2〜１２０g/m2、通気度１０００l/m2秒〜３５００l/m2秒、厚さ０.２５mm〜０.３８mmを有する請求項１〜３の何れかに１項に記載の濾材。
【請求項５】
複合繊維は、ポリエステル、ポリオレフィン及びポリアミドからなる群から選択される少なくとも１種の成分を含む請求項１〜４の何れかに１項に記載の濾材。
【請求項６】
複合繊維は、ポリエチレンテレフタレート／共重合ポリエチレンテレフタレートを含む請求項１〜５の何れか１項に記載の濾材。
【請求項７】
メルトブローン層は、単成分繊維を含む請求項１〜６の何れか１項に記載の濾材。
【請求項８】
メルトブローン層は、ポリブチレンテレフタレート繊維を含み又はポリブチレンテレフタレート繊維により構成される請求項１〜７の何れか１項に記載の濾材。
【請求項９】
メルトブローン層は、単位面積当たりの質量９g/m2〜３５g/m2、通気度１００l/m2秒〜８００l/m2秒、厚さ０.０７mm〜０.２２mmを有する請求項１〜８の何れか１項に記載の濾材。
【請求項１０】
メルトブローン層は、平均径(dl)０.６０μm≦ｄ≦１.７５μmのポリエステル繊維を含む請求項１〜９の何れか１項に記載の濾材。
【請求項１１】
濾材は、スパンボンド層又はメルトブローン層を含む保護層を有する請求項１〜１０の何れか１項に記載の濾材。
【請求項１２】
保護層は、ポリエステル繊維を含む請求項１１に記載の濾材。
【請求項１３】
保護層は、単成分繊維を含む請求項１１又は１２に記載の濾材。
【請求項１４】
保護層は、ポリブチレンテレフタレー繊維又はポリエチレンテレフタレート繊維を含む請求項１１〜１３の何れか１項に記載の濾材。
【請求項１５】
請求項１〜１４の何れか１項に記載の濾材を含むことを特徴とする濾過材。
【請求項１６】
濾過材は、請求項１〜１４の何れか１項に記載の濾材とは異なる濾材を含む請求項１５に記載の濾過材。
【発明の詳細な説明】
【技術分野】
【０００１】
本発明は、複合繊維を含む不織布層とメルトブローン（メルトブロー、溶融紡糸又は吹込成形）層とを有する濾材及びこの種の濾材を有する濾過材に関する。
【背景技術】
【０００２】
濾過材の耐用年数又は寿命は、濾過材を最初に利用する時点から所定の最大差圧に達するまでに要する時間を意味する。濾過材の濾過面積が大きい程又は濾材（フィルター材料）の表面性質の粉塵保持容量が良好な程、耐用年数は長い。
【０００３】
圧力差は、濾過すべき流体が濾過材料を通過するときの濾過材料の前後に発生する圧力差である。圧力差が小さいほど、所定の送出性能による流体の処理能力が大きい。所定の濾過材料と所定の濾過すべき流体の所定の流量では、濾過材の濾過面積が大きいほど圧力差は、小さい。
【０００４】
襞（折目、プリーツ）を設ける通常の濾過材料では、極力大きな濾過面積の増大が図られる。襞数は、濾実際に過材の大きさと幾何学形状により制限される。
【０００５】
機械的高負荷に耐える襞付き濾過材料には、可能な限り剛性を付与しなければならない。厚い濾過層を用いて、所望の剛性を達成する必要のある場合が多い。尤も、厚い濾過材料では、形成される襞量が減少して、利用可能な濾過面積も減少する難点がある。これは、濾過材の粉塵保持容量に悪影響を与え、圧力損失が増大する原因となる。
【発明の概要】
【発明が解決しようとする課題】
【０００６】
従って、本発明の課題は、耐用年数、捕集効率、粉塵保持容量及び機械的剛性が非常に良好な濾材を提供すること及び襞を形成できかつ大きい濾過面積を有する濾材を提供することにある。高温で使用する濾過材料の脆弱化を可能な限り減少すべきである。
【課題を解決するための手段】
【０００７】
発明の要約
本発明では、請求項１の特徴を有する濾過材料と請求項１５の特徴を有する濾過材により、前記課題が、達成される。本発明の有利な実施の形態を、他の請求項に記載する。
【０００８】
発明の詳細な説明
本発明の濾材は、複合繊維を有する不織布層、好適にはスパンボンド層と、平均径１.８μm未満のポリエステル繊維を含むメルトブローン層とを有する。０.１バール（１０kPa）の接触圧力では、不織布層の厚さは、０.４mm未満である。メルトブローン層のポリエステル繊維の少なくとも２５%の直径は、１μm未満である。
【０００９】
本発明では、複合繊維を有する不織布層とメルトブローン層との組み合わせにより、非常に良好な耐用年数、捕集効率及び機械的剛性が得られる驚愕に値する事実が判明した。また、襞を形成して、より大きい濾過面積を達成することができる。例えば、自動車のボンネット内やガスタービン内等の高温環境下又は温度変動環境下で使用しても、濾過材料は、僅かな脆弱化を示すに過ぎない。
【００１０】
１６０℃以下の温度に暴露しても、本発明の濾材は、本質的に物理的変化又は捕集効率低下を生じない。
【００１１】
１５分間１４０℃、好適には温度１６０℃の環境に本発明の濾材を暴露しても、濾材の捕集効率と圧力損失は、一定であり又は少なくとも実質的に変化しない。温度１４０℃環境に１５分間濾材を暴露した後、濾材の圧力損失は、１０%を超えて、好ましくは５%を超えて増加しない。温度１６０℃に１５分間濾材を暴露した後、濾材の圧力損失は１０%を超えて増加せず、好ましくは５%を超えて増加しない。下記の方法で、濾材の特性を計測した。
【００１２】
１５分間１４０℃、好適には温度１６０℃環境に濾材を暴露しても、本発明の濾材の粉塵保持容量は、一定であり又は少なくとも実質的に変化しない。１５分間温度１４０℃に濾材を暴露した後、濾材の粉塵保持容量は、２０%を超えて減少せず、好適には１０%を超えて減少しない。１５分間温度１６０℃に濾材を暴露した後、濾材の圧力損失は、２０%を超えて、好適には１０%を超えて減少しない。下記方法で、濾材の特性を計測した。
【００１３】
本発明の濾材の捕集（濾過）効率は、３５%（Ｆ７級）、５０%（Ｆ８級）及び７０%（Ｆ９級）である。捕集効率は、ドイツ工業規格（ＤＩＮ）、欧州統一規格（ＥＮ）７７９：２０１２に準拠する０.４μmのセバシン酸ビス（２-エチルヘキシル）（ＤＥＨＳ，ＤＯＳ）粒子の最小限捕集効率（百分率）に対応する（後述する）。
【００１４】
本発明の濾材の好適な単位面積当たり質量は、６９g/m2〜１８０g/m2、より好適には８０g/m2〜１５０g/m2、特に好適には９０g/m2〜１３０g/m2である。
【００１５】
濾材の好適な通気度は、１４０l/m2秒〜４００l/m2秒であり、特に好適には１５０l/m2秒〜２５０l/m2秒である。
【００１６】
接触圧力０.１バール（１０kPa）での濾材の好適な厚さは、０.３２mm〜０.８２mm、特に好適には０.５０mm〜０.７０mmである。本発明の濾材の好適な空隙率は、７０%〜９０%、特に好適には８０%〜９０%である。
【００１７】
ドイツ工業規格、欧州統一規格、国際標準化機構（ＩＳＯ）５３４に準拠する接触圧力０.１バール（１０kPa）では、不織布層、好適にはスパンボンド層の好適な厚さは、０.４０mm未満である。不織布層の特に好適な厚さは、０.２５mm〜０.３８mm、特に０.３０mm〜０.３５mmである。
【００１８】
不織布層の単位面積当たり質量は、６０g/m2〜１２０g/m2であり、好適には７５g/m2〜９０g/m2、特に好適には８０g/m2である。
【００１９】
不織布層の通気度は、１０００l/m2秒〜３５００l/m2秒、好適には１８００l/m2秒〜２８００l/m2秒である。
【００２０】
公知のどの方法を使用しても、不織布層を製造することができる。好適な不織布層は、スパンボンド不織布又は梳綿処理される織布を有する。化学的及び／又は熱的に不織布を硬化してもよい。不織布層は、特にスパンボンド不織布層が好ましい。
【００２１】
不織布層は、複数の複合繊維を含み又は複数の複合繊維を有する。複数の複合繊維は、少なくとも１つの高融点の第１の繊維部と、低融点の第２の繊維部とを含む熱可塑性材料を有する。繊維の物理的構成は、当業者には公知であり、並列構造又は芯鞘構造を通常有する。
【００２２】
ポリオレフィン（例えば、ポリエチレン、ポリプロピレン等）、ポリエステル（ポリエチレンテレフタレート（ＰＥＴ）、ポリブチレンテレフタレート（ＰＢＴ）及びポリシクロへキシレンジメチレンテレフタレート（ＰＣＴ）等）及びポリアミド（ナイロン６、ナイロン６,６、ナイロン６,１２等を含む）等複数の熱可塑性材料から複合繊維を製造できる。ポリエステルから複合繊維を製造することが特に好ましい。ポリエチレンテレフタレート（ＰＥＴ）／共重合ポリエチレンテレフタレート（ｃｏＰＥＴ）により複合繊維を構成することが特に好ましい。
【００２３】
複合繊維の好適な平均径は、１０μm〜３５μm、特に好適には、１４μm〜３０μmである。
【００２４】
本発明に使用するメルトブローン層の平均径(dl)は、１.８μm未満、好適には０.６μm≦dl＜１.８μm、特に好適には０.６０μm≦dl＜１.７５μmであるポリエステル繊維からなり、メルトブローン層のポリエステル繊維の少なくとも２５%、好ましくは５０%の直径(d)は、１μm未満、好適には０.６≦ｄ＜ｌμm、特に好適には０.６０≦ｄ≦０.９５μmである。メルトブローン層中のポリエステル繊維の好ましくは少なくとも２５%、特に好ましくは少なくとも４０%は、直径(d)０.６０≦ｄ≦０.９０μmである。直径０.６≦ｄ≦０.８５μmのポリエステル繊維の割合は少なくとも２５%、好ましくは少なくとも３０%である。
【００２５】
本発明では、「平均径」と「直径」とを区別する。この相違は、所定径の細繊維量の情報を示さない平均径に意味がある。本発明に使用するメルトブローン層は、好ましくは単位面積当たりの質量９g/m2〜３５g/m2、特に好ましくは１２g/m2〜３０g/m2、特に１８g/m2〜２４g/m2である。メルトブローン層の好適な通気度は、１００l/m2秒〜８００l/m2秒、より好適には１８０l/m2秒〜４００l/m2秒、特に好適には１８０〜３００l/m2秒である。メルトブローン層の好ましい厚さは、０.０７mm〜０.２２mm、特に好適には０.１０mm〜０.１６mmである。
【００２６】
専門分野で公知のメルトブローン法を使用して、メルトブローン不織布が製造されて、本発明に使用される。適切な重合体（特に、ポリエステル）は、例えば、ポリエチレンテレフタレート又はポリブチレンテレフタレートである。好適なメルトブローン層は、ポリブチレンテレフタレート繊維を含む。特に好適なメルトブローン層は、ポリブチレンテレフタレート繊維により構成される。また、例えば、親水化剤、疎水化剤、結晶化促進剤又は塗料等の添加剤を必要に応じて重合体に添加することができる。例えば、コロナ処理又はプラズマ処理等の表面処理工程により、メルトブローン（吹込成形）される不織布の表面特性を必要に応じて処理し又は変性してもよい。不織布層とメルトブローン層との組み合わせのみから濾材を構成してもよく、１層以上の他の層を含んでもよい。
【００２７】
不織布層とメルトブローン層の他に、メルトブローン層を保護する保護層を更に濾材に含んでもよい。専門分野で公知のスパンボンド法により製造されるスパンボンド不織布を保護層に含んでもよい。スパンボンド法に適する重合体は、例えば、ポリエチレンテレフタレート、ポリブチレンテレフタレート、ポリカーボネート、ポリアミド、ポリフェニレンサルファイド、ポリオレフィン、熱可塑性ポリウレタン（ＴＰＵ）又はそれらの混合物である。単成分繊維又は複合繊維を保護層に含んでもよい。保護層は、単成分ポリエステル繊維を含むことが好ましく、特にポリエチレンテレフタレート繊維を含むことが好ましい。単成分ポリエチレンテレフタレート繊維によりスパンボンド層を構成することが特に好ましい。
【００２８】
また、梳綿法やメルトブローン法で保護層を製造することもできる。これらの方法に適する重合体は、例えば、ポリエチレンテレフタレート、ポリブチレンテレフタレート、ポリカーボネート、ポリアミド、ポリフェニレンサルファイド及びポリオレフィン又はそれらの混合物である。
【００２９】
保護層中の繊維の平均径(d)は、２μm＜ｄ≦５０μm、好適には５μm＜ｄ≦３０μm、特に好適には１０μm＜ｄ≦２０μmである。
【００３０】
保護層の単位面積当たり質量は、８g/m2〜２５g/m2、好適には１０g/m2〜２０g/m2、通気度は、５０００l/m2秒〜１２０００l/m2秒、好適には６８００〜９０００l/m2秒である。接触圧力０.１バール（１０kPa）での保護層の厚さは、０.０５mm〜０.２２mm、好適には０.０５mm〜０.１６mmである。
【００３１】
また、不織布層とメルトブローン層と保護層とにより濾材を構成してもよい。
【００３２】
本発明の濾材は、追加の処理を行なわずに、既に難燃性を有する。例えば、ドイツ工業規格７５２００では、Ｂ値は、Ｂ＝０となる。しかし、追加の難燃処理を濾材に施すこともできる。
【００３３】
動的濾過での流動方向は、メルトブローン層又は保護層を通過する。
【００３４】
静的濾過での流動方向は、不織布層を通過する。
【００３５】
不織布層、好適にはスパンボンド層にメルトブローン層を接合して濾材を製造することができる。例えば、穿刺法、水噴射穿刺法、熱的方法（即ち、圧延硬化法及び超音波硬化法）、化学的方法（即ち、接着剤硬化法）等、当業者に公知の全接合技術を利用して接合することができる。点接合圧延法を用いてスパンボンド層にメルトブローン層を接合することが好ましい。本発明は、濾材を含む濾過材にも関連する。濾過材は、本発明の濾材とは異なる別の特性を有する別の濾材を追加的に含みうる。
【００３６】
本発明の濾材の特に有利な応用分野は、ガスタービンである。
【発明を実施するための形態】
【００３７】
本発明の特に好適な実施の形態を以下説明する。
【００３８】
［１］複合繊維を有する不織布層と、平均径＜１.８μmのポリエステル繊維を含むメルトブローン（メルトブロー、溶融紡糸又は吹込成形）層とを有し、接触圧力０.１バール（１０kPa）で不織布層の厚さは、０.４mm未満であり、メルトブローン層のポリエステル繊維の少なくとも２５%が直径ｄ＜ｌμmである濾材。
【００３９】
［２］不織布層は、スパンボンド層である［１］に記載の濾材。
【００４０】
［３］複合繊維は、ポリエステル、ポリオレフィン及びポリアミドからなる群から選択される少なくとも１種の成分を含む［１］及び／又は［２］に記載の濾材。
【００４１】
［４］複合繊維は、ポリエステル繊維を含む［１］〜［３］の何れか１つに記載の濾材。
【００４２】
［５］複合繊維は、ポリエチレンテレフタレート／共重合ポリエチレンテレフタレートを含む［１］〜［４］の何れか１つに記載の濾材。
【００４３】
［６］不織布層は、芯鞘であるポリエチレンテレフタレート／共重合ポリエチレンテレフタレート複合繊維を含み又はこれから構成される［１］〜［４］の何れか１つに記載の濾材。
【００４４】
［７］接触圧力０.１バール（１０kPa）では、不織布層の厚さは、０.２５mm〜０.３８mm、好適には０.３０mm〜０.３５mmである［１］〜［６］の何れか１つに記載の濾材。
【００４５】
［８］メルトブローン層は、平均径(dl)が０.６０μm≦ｄ≦１.７５μmのポリエステル繊維を含む［１］〜［７］の何れか１つに記載の濾材。
【００４６】
［９］メルトブローン層は、ポリエステル単成分繊維を含む［１］〜［８］の何れか１つに記載の濾材。
【００４７】
［１０］メルトブローン層は、ポリブチレンテレフタレートを含む［１］〜［９］の何れか１つに記載の濾材。
【００４８】
［１０］メルトブローン層は、ポリブチレンテレフタレートにより構成される［１］〜［１０］の何れか１つに記載の濾材。
【００４９】
［１１］濾材は、スパンボンド不織布層又はメルトブローン層を有する保護層を含む［１］〜［１０］の何れか１つに記載の濾材。
【００５０】
［１２］保護層は、単成分繊維を含む［１０］に記載の濾材。
【００５１】
［１３］保護層は、ポリエステル繊維を含む［１１］〜［１２］の何れか１つに記載の濾材。
【００５２】
［１４］保護層は、ポリブチレンテレフタレート繊維又はポリエチレンテレフタレート繊維を含む［１１］〜［１３］の何れか１つに記載の濾材。
【００５３】
［１５］［１］〜［１４］の何れか１つに記載の濾材を含むガスタービン濾材。
【００５４】
［１６］［１］〜［１５］の何れか１つに記載の濾材を含む濾過材。
【００５５】
［１７］［１］〜［１５］の何れか１つに記載の濾材とは異なる濾材を更に含む［１６］に記載の濾過材。
【００５６】
試験法
単位面積当たりの質量：ドイツ工業規格、欧州統一規格、国際標準化機構５３６に準拠
【００５７】
厚さ：ドイツ工業規格、欧州統一規格、国際標準化機構５３４に準拠する接触圧力０.１バール（１０kPa）
【００５８】
通気度：ドイツ工業規格、欧州統一規格、国際標準化機構９２３７に準拠する圧力差２００Ｐａ
【００５９】
捕集効率：本明細書での捕集効率値は、ドイツ工業規格、欧州統一規格７７９：２０１２に準拠する０.４μm粒子での最小捕集効率を百分率で表し、平面試料計測に基づく。
【００６０】
圧力損失と粉塵保持容量：圧力差−流量曲線による圧力損失とドイツ工業規格ＤＩＮ７１４６０−１に準拠する粉塵保持容量
【００６１】
温度安定性：濾材は、加熱炉内温度１４０℃又は１６０℃に１５分間暴露した後、温度２４℃、湿度５０%の空調室に放置した。温度２４℃、湿度５０%の空調室内に２４時間放置した後、本明細書に記載する試験法により再び濾材を計測した。
【００６２】
空隙率は、濾材の実際の密度と使用繊維の平均密度とから、次式により、算出した。
【００６３】
空隙率＝（１−濾材密度［g/cm3］／繊維密度［g/cm3］）×１００%
【００６４】
繊維径
i．計測原理
走査型電子顕微鏡により、所定の倍率で複数の画像を撮影した。得られた画像を自動ソフトウェアで計測した。繊維の交差点を検出し、繊維径の表われない計測点を手動で削除した。通常１本の繊維として繊維束を評価した。
【００６５】
ii．機器
付属ソフトウェア：ファイバーメトリック（Fibermetric）Ｖ２.１と共に、走査電子顕微鏡：フェノム・ファイ（Phenom Fei）を使用した。
【００６６】
iii．試験の実施
試料の抽出：  膜幅（１.８m）に沿って、５箇所の不織布を抽出した。
【００６７】
撮影：
【００６８】
ａ．試料をスパッタリングした。
【００６９】
ｂ．無作為に光学像撮影して、変量効果モデル（Random Encounter Model, ＲＥＭ）を用いて、１０００倍率で検出箇所を撮影した。
【００７０】
ｃ．「ワンクリック（キーの一回操作）」法による繊維径を決定し、各繊維毎に記録した。
【００７１】
ｄ．繊維直径分析ソフトウェアにより得られたデータによってエクセルを使用して、平均値と繊維径分布とを評価した。
【００７２】
各不織布当たり少なくとも５箇所以上での平均繊維径を検出した。５つの平均値から１平均値を算出した。この平均値を不織布の平均繊維径と称する。
【００７３】
少なくとも５００本の繊維を評価した。
【００７４】
また、直径≦０.９５μmの繊維百分率割合も検出した。
【００７５】
ｅ．誤差／標準偏差
【００７６】
標準偏差も挙げた。
【実施例１】
【００７７】
点接合圧延法を用いて、厚さ０.１２mm、通気度２８０l/m2秒の１９g/m2のポリブチレンテレフタレート・メルトブローン層を、厚さ０.３５mmの８０g/m2のポリエチレンテレフタレート／共重合ポリエチレンテレフタレートスパンボンド不織布に接合した。その後、厚さ０.１１mm、通気度７５００l/m2秒での１５g/m2のポリエチレンテレフタレートスパンボンドをメルトブローン層に塗布した。このとき、メルトブローン層の上面に保護層を接着した。
【００７８】
得られた本発明の濾過材料の特性は、厚さ０.６０mm、通気度１６０l/m2秒、単位面積当たりの質量１１４g/m2、空隙率８８.３%であった。
【比較例１】
【００７９】
点接合圧延法により、厚さ０.１２mm、通気度２８０l/m2秒の１９g/m2のポリプロピレン・メルトブローンを、厚さ０.３５mmの８０g/m2のポリエチレンテレフタレート／共重合ポリエチレンテレフタレートスパンボンド不織布に接合した。その後、厚さ０.１１mm、通気度７５００l/m2秒での１５g/m2のポリエチレンテレフタレートスパンボンドをメルトブローン層に塗布した。このとき、メルトブローン層の上面に保護層を接着した。
【００８０】
得られた濾材は、厚さ０.６０mm、通気度１６０l/m2秒、単位面積当たりの質量１１４g/m2、空隙率８７.６%であった。
【００８１】
実施例１の濾材は、非常に良好に襞付加工でき、多くの襞数を形成できた。同時に、濾材は、非常に長期の耐用年数、捕集効率及び優れた脆弱化抵抗を示した。１６０℃での温度処理後に、濾材は、実質的に大きな物理的変化を示さず、捕集効率の低下も認められなかった。
【００８２】
１６０℃での温度処理後に、濾材の圧力損失は増加せず、欧州統一規格７７９：２０１２に基づく捕集効率は３５%（Ｆ７級）、５０%（Ｆ８級）、又は７０%（Ｆ９級）で一定であった。
【００８３】
これに対し、比較例１では、１４０℃での温度処理後に既に圧力損失の増加を示した。粉塵保持容量は、明らかに減少（−７５%）した。
【国際調査報告】
2021512777.tif 000002
2021512777.tif 000003
2021512777.tif 000004
2021512777.tif 000005